(57)【要約】【課題】  水等の媒体を適用することにより形成される像が立体視メガネを通して立体的に視認される効果を付与することができ、意外性を有する変色体セットを提供する。【解決手段】  支持体３上に、低屈折率顔料をバインダー樹脂と共に分散状態に固着させた多孔質層５を設け、前記多孔質層が吸液状態で透明又は半透明化して変色する変色体２と、プリズム特性を有するレンズを備えた立体視メガネ７とからなる変色体セット１、更に水付着手段を備えてなる変色体セット。【選択図】  図１
2015006295.tif 000002
【特許請求の範囲】
【請求項１】
支持体上に、低屈折率顔料をバインダー樹脂と共に分散状態に固着させた多孔質層を設け、前記多孔質層が吸液状態で透明又は半透明化して変色する変色体と、プリズム特性を有するレンズを備えた立体視メガネとからなる変色体セット。
【請求項２】
前記変色体は多孔質層が乾燥状態において単一又は二つの色が視認され、多孔質層が吸液状態で三つ以上の色が視認される請求項１記載の変色体セット。
【請求項３】
前記多孔質層上に、多孔質層が乾燥状態及び吸液状態と異なる色の図柄を設けてなる請求項１又は２記載の変色体セット。
【請求項４】
前記多孔質層の周囲の支持体上に、多孔質層が乾燥状態及び吸液状態と異なる色の図柄を設けてなる請求１又は２記載の変色体セット。
【請求項５】
水付着手段を備えてなる請求項１乃至４のいずれか一項に記載の変色体セット。
【発明の詳細な説明】
【技術分野】
【０００１】
本発明は変色体セットに関する。更に詳細には、水等の媒体を適用することにより繰り返し立体的な像を視認可能な変色体セットに関する。
【背景技術】
【０００２】
従来、支持体上に着色層と、低屈折率顔料をバインダー樹脂に分散状態に固着させた、吸液状態と非吸液状態で透明性が異なる多孔質層を設けた変色性積層体に関して幾つかの提案が開示されている（例えば、特許文献１参照）。
前記変色性積層体は、多孔質層が非吸液状態（乾燥状態）においては下層の着色層が隠蔽され、多孔質層に媒体を吸液させると透明化して着色層の色による像を視認できるものであり、意外性と変化性を有するものである。
【先行技術文献】
【特許文献】
【０００３】
【特許文献１】特開平１１−１９８２７１号公報
【発明の概要】
【発明が解決しようとする課題】
【０００４】
本発明は、この種の変色性積層体に形成される像に特異な視覚効果を付与した意外性を有する変色体セットを提供しようとするものである。
【課題を解決するための手段】
【０００５】
本発明は、支持体上に、低屈折率顔料をバインダー樹脂と共に分散状態に固着させた多孔質層を設け、前記多孔質層が吸液状態で透明又は半透明化して変色する変色体と、プリズム特性を有するレンズを備えた立体視メガネとからなる変色体セットを要件とする。
更には、前記変色体は多孔質層が非吸液状態において単一又は二色の色が視認され、多孔質層が吸液状態で三色以上の色が視認されること、前記多孔質層上に、多孔質層が非吸液状態及び吸液状態と異なる色の図柄を設けてなること、前記多孔質層の周囲の支持体上に、多孔質層が非吸液状態及び吸液状態と異なる色の図柄を設けてなること、水付着手段を備えてなること等を要件とする。
【発明の効果】
【０００６】
本発明は、水等の媒体を適用することにより形成される像がプリズム特性を有するレンズを備えた立体視メガネを通して立体的に視認される効果を付与することができ、各種カード、絵本、玩具、装飾、雑貨等、多様に応用展開が可能な意外性を有する変色体セットを提供できる。
【図面の簡単な説明】
【０００７】
【図１】本発明の変色体セットの説明図である。
【図２】図１の変色体セットの変色体の縦断面説明図である。
【図３】本発明の他の変色体セットに用いられる変色体の縦断面説明図である。
【図４】本発明の他の変色体セットに用いられる変色体の縦断面説明図である。
【図５】本発明の他の変色体セットに用いられる変色体の縦断面説明図である。
【図６】本発明の他の変色体セットに用いられる変色体の縦断面説明図である。
【図７】本発明の他の変色体セットに用いられる変色体の縦断面説明図である。
【発明を実施するための形態】
【０００８】
本発明の変色体セットは、支持体上に、低屈折率顔料をバインダー樹脂と共に分散状態に固着させた吸液状態と非吸液状態で透明性が異なる多孔質層を設けた変色体と、プリズム特性を有するレンズを備えた立体視メガネとからなる。
なお、前記変色体は、多孔質層が非吸液状態において単一又は二つの色が視認され、多孔質層が吸液状態で三つ以上の色が視認されることが好ましく、立体的な像の隠顕機能を十分に満たすことができる。
なお、前記多孔質層の周囲には図柄を設けたり、多孔質層上に多孔質層が非吸液状態及び吸液状態と異なる色の図柄を設けることによって、立体的な視覚効果を発揮することができると共に多孔質層が非吸液状態における装飾性を満足させることもできる。
これを具体的に説明すると、多孔質層が非吸液状態で単一の色が視認される系としては、変色体が非吸液状態においては多孔質層による単一の色（白色）が視認され、多孔質層が部分的に吸液状態においては、下層の支持体或いは着色層による二つ以上の色が視認されることにより、合わせて三つ以上の色（多孔質層の白色と下層の二つ以上の色）が視認される構成、或いは、変色体が非吸液状態においては多孔質層による単一の色（白色）が視認され、多孔質層が吸液状態においては、下層の支持体或いは着色層による三つ以上の色（多孔質層の下層の三つ以上の色）が視認される構成が挙げられる。
また、多孔質層中に着色剤を含有する場合は、変色体が非吸液状態においては多孔質層に含まれる着色剤による色が視認され、多孔質層が部分的に吸液状態においては、下層の支持体或いは着色層と多孔質層に含まれる着色剤との混色による二つ以上の色が視認されることにより、合わせて三つ以上の色（多孔質層の色と混色となった二つ以上の色）が視認される構成、或いは、変色体が非吸液状態においては多孔質層に含まれる着色剤による色が視認され、多孔質層が吸液状態においては、下層の支持体或いは着色層による三つ以上の色と多孔質層に含まれる着色剤との混色となった三つ以上の色（多孔質層の色と混色となった三つ以上の色）が視認される構成が挙げられる。
更に、多孔質層が非吸液状態で二つの色が視認される系のうち、多孔質層を設けていない箇所に図柄を設ける構成としては、変色体が非吸液状態においては多孔質層による白色と、多孔質層を設けていない箇所の図柄による色が視認され、多孔質層が部分的に吸液状態においては、下層の支持体或いは着色層による一つの色が視認されることにより、合わせて三つ以上の色（多孔質層の白色と下層の色と図柄）が視認される構成、或いは、変色体が非吸液状態においては多孔質層による白色と、多孔質層を設けていない箇所の図柄による色が視認され、多孔質層が吸液状態においては、下層の支持体或いは着色層による二つの色が視認されることにより、合わせて三つ以上の色（多孔質層の下層の二つ以上の色と図柄）が視認される構成が挙げられる。
また、多孔質層中に着色剤を含有する場合は、変色体が非吸液状態においては多孔質層に含まれる着色剤による色と、多孔質層を設けていない箇所の図柄による色が視認され、多孔質層が部分的に吸液状態においては、下層の支持体或いは着色層による色と多孔質層に含まれる着色剤との混色が視認されることにより、合わせて三つ以上の色（多孔質層の色と混色の色と図柄）が視認される構成、或いは、変色体が非吸液状態においては多孔質層に含まれる着色剤による色と、多孔質層を設けていない箇所の図柄による色が視認され、多孔質層が吸液状態においては、下層の支持体或いは着色層による二色と多孔質層に含まれる着色剤との混色が視認されることにより、合わせて三つ以上の色（多孔質層の色と紺混色となった二つ以上の色と図柄）が視認される構成が挙げられる。
更に、多孔質層が非吸液状態で二つの色が視認される系のうち、多孔質層上に図柄を設ける構成としては、変色体が非吸液状態においては多孔質層による白色と、多孔質層上の図柄による色が視認され、多孔質層が部分的に吸液状態においては、下層の支持体或いは着色層による一つの色が視認されることにより、合わせて三つ以上の色（多孔質層の色と下層の色と図柄）が視認される構成が挙げられる。
また、多孔質層中に着色剤を含有する場合は、変色体が非吸液状態においては多孔質層に含まれる着色剤による色と、多孔質層上の図柄による色が視認され、多孔質層が部分的に吸液状態においては、下層の支持体或いは着色層による一つ色と多孔質層に含まれる着色剤との混色が視認されることにより、合わせて三つ以上の色（多孔質層の色と混色となった色と図柄）が視認される構成が挙げられる。
【０００９】
前記変色体に設けられる図柄の色は、多孔質層が非吸液状態もしくは吸液状態で視認される色の補色の関係にあることが好ましく、立体的な視覚効果を顕著に発揮することができる。
また、吸液状態で視覚される三色以上の色の一色が黒色又は白色であることによっても立体的な視覚効果を顕著に発揮することができる。
【００１０】
前記支持体の材質は特に限定されるものではなく、紙、合成紙、編物、織物、不織布等の布帛、合成皮革、レザー、プラスチック、金属、ガラス、陶磁器、木材、石材等が挙げられる。
前記支持体の形状は特に限定されるものではなく、平面形状、シート状の他、凹凸を有する形状であってもよい。
【００１１】
前記支持体と多孔質層の間には着色剤を含む着色層を設けることもできる。
【００１２】
前記多孔質層は、低屈折率顔料をバインダー樹脂と共に分散状態に固着させた層であり、非吸液状態と吸液状態で透明性が異なる層である。
前記低屈折率顔料としては、珪酸及びその塩、バライト粉、硫酸バリウム、炭酸バリウム、炭酸カルシウム、石膏、クレー、タルク、アルミナホワイト、炭酸マグネシウム等が挙げられ、これらは屈折率が１．４〜１．８の範囲にあり、水を吸液すると良好な透明性を示すものである。
なお、前記珪酸の塩としては、珪酸アルミニウム、珪酸アルミニウムカリウム、珪酸アルミニウムナトリウム、珪酸アルミニウムカルシウム、珪酸カリウム、珪酸カルシウム、珪酸カルシウムナトリウム、珪酸ナトリウム、珪酸マグネシウム、珪酸マグネシウムカリウム等が挙げられる。
又、前記低屈折率顔料は２種以上を併用することもできる。
前記低屈折率顔料の粒径は特に限定されるものではないが、０．０３〜１０．０μｍのものが好適に用いられる。
なお、好適に用いられる低屈折率顔料としては珪酸が挙げられる。
前記珪酸は、乾式法により製造させる珪酸であってもよいが、湿式法により製造される珪酸（以下、湿式法珪酸と称する）が特に効果的であり、この点を説明すると、珪酸は非晶質の無定形珪酸として製造され、その製造方法により、四塩化ケイ素等のハロゲン化ケイ素の熱分解等の気相反応を用いる乾式法によるもの（以下、乾式法珪酸と称する）と、ケイ酸ナトリウム等の酸による分解等の液相反応を用いる湿式法によるものとに大別され、乾式法珪酸と湿式法珪酸とでは構造が異なり、前記乾式法珪酸は珪酸が密に結合した三次元構造を形成するのに対して、湿式法珪酸は、珪酸が縮合して長い分子配列を形成した、所謂、二次元構造部分を有している。
従って、前記乾式法珪酸と比較して分子構造が粗になるため、湿式法珪酸を多孔質層に適用した場合、乾式法珪酸を用いる系と比較して非吸液状態における光の乱反射性に優れ、よって、常態での隠蔽性が大きくなるものと推察される。
又、前記多孔質層においては、水を吸液させるものであるから、湿式法珪酸は乾式法珪酸に比べて粒子表面にシラノール基として存在する水酸基が多く、親水性の度合いが大であり、好適に用いられる。
なお、前記多孔質層の常態での隠蔽性と吸液状態での透明性を調整するために、湿式法珪酸と共に、他の低屈折率顔料を併用することもできる。
【００１３】
前記多孔質層中の低屈折率顔料は、粒子径、比表面積、吸油量等の性状に左右されるが、常態での隠蔽性と吸液状態での透明性を共に満足するためには、塗布量が１〜３０ｇ／ｍ２であることが好ましく、より好ましくは、５〜２０ｇ／ｍ２である。１ｇ／ｍ２未満では、常態で十分な隠蔽性を得ることが困難であり、又、３０ｇ／ｍ２を越えると吸液時に十分な透明性を得ることが困難である。
前記低屈折率顔料はバインダー樹脂を結合剤として含むビヒクル中に分散され、支持体或いは着色層上に塗布した後、揮発分を乾燥させて多孔質層を形成する。
前記バインダー樹脂としては、ウレタン系樹脂、ナイロン樹脂、酢酸ビニル樹脂、アクリル酸エステル樹脂、アクリル酸エステル共重合樹脂、アクリルポリオール樹脂、塩化ビニル−酢酸ビニル共重合樹脂、マレイン酸樹脂、ポリエステル樹脂、スチレン樹脂、スチレン共重合樹脂、ポリエチレン樹脂、ポリカーボネート樹脂、エポキシ樹脂、スチレン−ブタジエン共重合樹脂、アクリロニトリル−ブタジエン共重合樹脂、メタクリル酸メチル−ブタジエン共重合樹脂、ブタジエン樹脂、クロロプレン樹脂、メラミン樹脂、及び前記各樹脂エマルジョン、カゼイン、澱粉、セルロース誘導体、ポリビニルアルコール、尿素樹脂、フェノール樹脂等が挙げられる。
前記低屈折率顔料とこれらのバインダー樹脂の混合比率は、低屈折率顔料の種類及び性状に左右されるが、好ましくは、低屈折率顔料１質量部に対してバインダー樹脂固形分０．５〜２質量部であり、より好ましくは、０．８〜１．５質量部である。低屈折率顔料１質量部に対してバインダー樹脂固形分が０．５質量部未満の場合には、前記多孔質層の実用的な皮膜強度を得ることが困難であり、２質量部を越える場合には、前記多孔質層内部への水の浸透性が損なわれる傾向にある。
前記多孔質層は、一般的な塗膜と比較して着色剤に対するバインダー樹脂の混合比率が小さいため、十分な皮膜強度が得られ難い。そこで、耐擦過強度を高めるために、前記のバインダー樹脂のうち、ナイロン樹脂又はウレタン系樹脂を用いることが好ましい。
前記ウレタン系樹脂としては、ポリエステル系ウレタン樹脂、ポリカーボネート系ウレタン樹脂、ポリエーテル系ウレタン樹脂等があり、２種以上を併用することもできる。又、前記樹脂が水に乳化分散したウレタン系エマルジョン樹脂や、イオン性を有するウレタン樹脂（ウレタンアイオノマー）自体のイオン基により乳化剤を必要とすることなく自己乳化して、水中に溶解乃至分散したコロイド分散型（アイオノマー型）ウレタン樹脂を用いることもできる。
なお、前記ウレタン系樹脂は水性ウレタン系樹脂又は油性ウレタン系樹脂のいずれを用いることもできるが、本発明においては水性ウレタン系樹脂、殊に、ウレタン系エマルジョン樹脂やコロイド分散型ウレタン系樹脂が好適に用いられる。
前記ウレタン系樹脂は単独で用いることもできるが、皮膜に必要とされる性能に応じて、他のバインダー樹脂を併用することもできる。ウレタン系樹脂以外のバインダー樹脂を併用する場合、実用的な皮膜強度を得るためには、前記多孔質層のバインダー樹脂中にウレタン系樹脂を固形分質量比率で３０％以上含有させることが好ましい。
前記バインダー樹脂において、架橋性のものは任意の架橋剤を添加して架橋させることにより、さらに皮膜強度を向上させることができる。
前記バインダー樹脂には、水との親和性に大小が存在するが、これらを組み合わせることにより、多孔質層中への浸透時間、浸透度合い、浸透後の乾燥の遅速を調整することができる。更には、適宜分散剤や界面活性剤を添加して前記調整をコントロールすることができる。
【００１４】
前記多孔質層は、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等により形成できる。
【００１５】
前記プリズム特性を有するレンズを備えた立体視メガネ（３Ｄメガネ）としては、例えば、クロマテック社のクロマデプス３Ｄメガネ（マイクロプリズム回折格子状メガネ）が挙げられる。
前記立体視メガネは、プリズムの分光特性を利用し、左右で色ごとに分光視差を生じさせることにより、黒地に例えば赤色は手前、紫色は奧に見えるといった視覚効果を発現させることができる。
なお、赤色及び紫色以外の橙色、黄色、緑色、青色、藍色のような色は、立体視メガネによる分光視差は、赤色及び紫色の中間段階に位置して見える。
【００１６】
前記変色体に水等の媒体を付着させる手段としては、先端部に筆穂や繊維ペン体等を有する筆記又は塗布具、容器内に水を収容し、且つ、容器内の水を導出する繊維体や刷毛を設けた筆記具又は塗布具、ローラー形態の塗布具、スタンプ具等の水付着具を用いることができる。
なお、好ましい水付着具としては、容器内に水を収容し、且つ、容器内の水を導出する連続気孔を有するプラスチック多孔体又は繊維加工体をペン先部材として適用した筆記具又は塗布具であり、筆跡を簡便に形成でき、実用性を高めることができる。
前記における連続気孔を有するプラスチック多孔体又は繊維加工体は、水を適宜量、吸収し、吐出させるものであればよく、ポリオレフィン系、ポリウレタン系、ポリエステル系、その他各種プラスチックの連続気孔体や繊維を集束させた毛筆状のもの、繊維の樹脂加工又は熱溶着加工によるもの、フェルト、不織布形態のものを挙げることができ、形状、寸法は目的に応じて任意に設定できる。
【実施例】
【００１７】
以下に実施例を示すが、本発明は実施例に限定されない。なお、実施例中の部は質量部を示す。
実施例１（図１、２参照）
支持体３として、目付量１１０ｇ／ｍ２の白色Ｔ／Ｃ（６５／３５）ブロード生地上に、青色顔料１０部、アクリルエマルジョンを主成分とするバインダー樹脂８０部を混合したスクリーン印刷インキと、赤色顔料１０部、アクリルエマルジョンを主成分とするバインダー樹脂８０部を混合したスクリーン印刷インキを用いて、１８０メッシュのスクリーン版にて格子模様を印刷して着色層４を設けた。
次いで、前記着色層上に、湿式法珪酸〔商品名：ニップシールＥ−２００、日本シリカ工業（株）製、平均粒子径：３．０μｍ〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、イソシアネート系架橋剤３部を混合してなる印刷インキを用いて、１００メッシュのスクリーン版にて全面ベタ印刷して多孔質層５を形成して変色体２を得た。
【００１８】
前記変色体は、常態（非吸液状態）では白色の多孔質層が視認されるが、多孔質層に水を付着させると、白色の多孔質層が水の吸液により透明化して着色層の青色と赤色の格子模様が視認される。
前記水が付着した状態では、青色と赤色の格子模様が視認されていたが、水が蒸発すると再び多孔質層が白色となり元の状態に戻る。
【００１９】
前記変色体２と、プリズム特性を有するレンズを備えた立体視メガネ（マイクロプリズム回折格子状メガネ）７を組み合わせて変色体セット１を得た。
前記立体視メガネを装着し、変色体に部分的に水を付着させると、水が付着した箇所の多孔質層が水の吸液により透明化して着色層の青色と赤色の格子模様が視認され、多孔質層が非吸液状態の箇所の白色と吸液状態の箇所の青色と赤色の三色を同時に視覚することができ、立体的な像として視認することができた。
前記吸液状態の多孔質層は水が蒸発すると再び白色となり、立体的な像は消失した。
再び水を適用することにより立体的な像を視認することができ、前記様相変化は繰り返し行うことができた。
【００２０】
実施例２
実施例１で作製した変色体と、プリズム特性を有するレンズを備えた立体視メガネ（マイクロプリズム回折格子状メガネ）と、水付着手段として水を内部に収容可能な塗布具とを組み合わせて変色体セットを得た。
前記立体視メガネを装着し、塗布具を用いて変色体に部分的に水を付着させると、水が付着した箇所の多孔質層が吸液により透明化して着色層の青色と赤色の格子模様が視認され、多孔質層は非吸液状態の箇所の白色と吸液状態の箇所の青色と赤色の三色を同時に視覚することができ、立体的な像として視認することができた。
前記吸液状態の多孔質層は水が蒸発すると再び白色となり、立体的な像は消失した。
再び塗布具を用いて水を適用することにより立体的な像を視認することができ、前記様相変化は繰り返し行うことができた。
【００２１】
実施例３（図３参照）
支持体３として、目付量１１０ｇ／ｍ２の白色Ｔ／Ｃ（６５／３５）ブロード生地の周囲に、赤色顔料１０部、アクリルエマルジョンを主成分とするバインダー樹脂８０部を混合したスクリーン印刷インキを用いて、１８０メッシュのスクリーン版にて赤色の花柄を印刷して図柄６を設けた。
次いで、前記支持体の中央部に青色顔料１０部、アクリルエマルジョンを主成分とするバインダー樹脂８０部を混合したスクリーン印刷インキを用いて、１８０メッシュのスクリーン版にて正方形を印刷して着色層４を設けた。
前記着色層上に、湿式法珪酸〔商品名：ニップシールＥ−２００、日本シリカ工業（株）製、平均粒子径：３．０μｍ〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、イソシアネート系架橋剤３部を混合してなる印刷インキを用いて、１００メッシュのスクリーン版にて全面ベタ印刷して多孔質層５を形成して変色体２を得た。
【００２２】
前記変色体は、常態（非吸液状態）では周囲に赤色の花柄と中央部に白色の多孔質層が視認されるが、多孔質層に水を付着させると、白色の多孔質層が水の吸液により透明化して着色層の青色が視認される。
前記水が付着した状態では、青色の着色層が視認されていたが、水が蒸発すると再び多孔質層が白色となり元の状態に戻る。
【００２３】
前記変色体と、プリズム特性を有するレンズを備えた立体視メガネ（マイクロプリズム回折格子状メガネ）を組み合わせて変色体セットを得た。
前記立体視メガネを装着し、変色体に部分的に水を付着させると、水が付着した箇所の多孔質層が水の吸液により透明化して着色層の青色が視認され、多孔質層が非吸液状態の箇所の白色と吸液状態の箇所の青色及び周囲の赤色の花柄の３色を同時に視覚することができ、立体的な像として視認することができた。
前記吸液状態の多孔質層は水が蒸発すると再び白色となり、立体的な像は消失した。
再び水を適用することにより立体的な像を視認することができ、前記様相変化は繰り返し行うことができた。
【００２４】
実施例４
実施例３で作製した変色体と、プリズム特性を有するレンズを備えた立体視メガネ（マイクロプリズム回折格子状メガネ）と、水付着手段として水を内部に収容可能な塗布具とを組み合わせて変色体セットを得た。
前記立体視メガネを装着し、塗布具を用いて変色体に部分的に水を付着させると、水が付着した箇所の多孔質層が吸液により透明化して着色層の青色が視認され、多孔質層が非吸液状態の箇所の白色と吸液状態の箇所の青色及び周囲の赤色の花柄の三色を同時に視覚することができ、立体的な像として視認することができた。
前記吸液状態の多孔質層は水が蒸発すると再び白色となり、立体的な像は消失した。
再び塗布具を用いて水を適用することにより立体的な像を視認することができ、前記様相変化は繰り返し行うことができた。
【００２５】
実施例５（図４参照）
支持体３として、目付量１１０ｇ／ｍ２の白色Ｔ／Ｃ（６５／３５）ブロード生地上に、青色顔料１０部、アクリルエマルジョンを主成分とするバインダー樹脂８０部を混合したスクリーン印刷インキと、赤色顔料１０部、アクリルエマルジョンを主成分とするバインダー樹脂８０部を混合したスクリーン印刷インキと、黒色顔料１０部、アクリルエマルジョンを主成分とするバインダー樹脂８０部を混合したスクリーン印刷インキを用いて、１８０メッシュのスクリーン版にて波模様を印刷して着色層４を設けた。
次いで、前記着色層上に、湿式法珪酸〔商品名：ニップシールＥ−２００、日本シリカ工業（株）製、平均粒子径：３．０μｍ〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、イソシアネート系架橋剤３部を混合してなる印刷インキを用いて、１００メッシュのスクリーン版にて全面ベタ印刷して多孔質層５を形成して変色体２を得た。
【００２６】
前記変色体は、常態（非吸液状態）では白色の多孔質層が視認されるが、多孔質層に水を付着させると、白色の多孔質層が水の吸液により透明化して着色層の青色と赤色と黒色の波模様が視認される。
前記水が付着した状態では、青色と赤色と黒色の波模様が視認されていたが、水が蒸発すると再び多孔質層が白色となり元の状態に戻る。
【００２７】
前記変色体と、プリズム特性を有するレンズを備えた立体視メガネ（マイクロプリズム回折格子状メガネ）を組み合わせて変色体セットを得た。
前記立体視メガネを装着し、変色体の全面に水を付着させると、多孔質層が水の吸液により透明化して着色層の青色と赤色と黒色からなる三色の波模様が同時に視認され、立体的な像を視認することができた。
前記多孔質層は水が蒸発すると再び白色となり、立体的な像は消失した。
再び水を適用することにより立体的な像を視認することができ、前記様相変化は繰り返し行うことができた。
【００２８】
実施例６
実施例５で作製した変色体と、プリズム特性を有するレンズを備えた立体視メガネ（マイクロプリズム回折格子状メガネ）と、水付着手段として水を内部に収容可能な塗布具とを組み合わせて変色体セットを得た。
前記立体視メガネを装着し、塗布具を用いて変色体に部分的に水を付着させると、水が付着した箇所の多孔質層が吸液により透明化して着色層の青色と赤色と黒色からなる三色の波模様が視認され、多孔質層が非吸液状態の箇所の白色と吸液状態の箇所の青色及び周囲の赤色の波模様の四色を同時に視覚することができ、立体的な像として視認することができた。
前記吸液状態の多孔質層は水が蒸発すると再び白色となり、立体的な像は消失した。
再び塗布具を用いて水を適用することにより立体的な像を視認することができ、前記様相変化は繰り返し行うことができた。
【００２９】
実施例７（図２参照）
支持体３として、目付量１１０ｇ／ｍ２の白色Ｔ／Ｃ（６５／３５）ブロード生地上に、青色顔料２部、アクリルエマルジョンを主成分とするバインダー樹脂８０部を混合したスクリーン印刷インキと、ピンク色顔料３部、アクリルエマルジョンを主成分とするバインダー樹脂８０部を混合したスクリーン印刷インキを用いて、１８０メッシュのスクリーン版にて格子模様を印刷して着色層４を設けた。
次いで、前記着色層上に、湿式法珪酸〔商品名：ニップシールＥ−２００、日本シリカ工業（株）製、平均粒子径：３．０μｍ〕１５部、黄色顔料４部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、イソシアネート系架橋剤３部を混合してなる印刷インキを用いて、１００メッシュのスクリーン版にて全面ベタ印刷して多孔質層５を形成して変色体２を得た。
【００３０】
前記変色体は、常態（非吸液状態）では黄色の多孔質層が視認されるが、多孔質層に水を付着させると、黄色の多孔質層が水の吸液により透明化して着色層の青色と混色となった緑色と、着色層のピンク色と混色となった赤色の格子模様が視認される。
前記水が付着した状態では、緑色と赤色の格子模様が視認されていたが、水が蒸発すると再び多孔質層が黄色となり元の状態に戻る。
【００３１】
前記変色体と、プリズム特性を有するレンズを備えた立体視メガネ（マイクロプリズム回折格子状メガネ）を組み合わせて変色体セットを得た。
前記立体視メガネを装着し、変色体に部分的に水を付着させると、水が付着した箇所の多孔質層が水の吸液により透明化して緑色と赤色の格子模様が視認され、多孔質層が非吸液状態の箇所の黄色と吸液状態の箇所の緑色と赤色の三色を同時に視覚することができ、立体的な像として視認することができた。
前記多孔質層は水が蒸発すると再び白色となり、立体的な像は消失した。
再び水を適用することにより立体的な像を視認することができ、前記様相変化は繰り返し行うことができた。
【００３２】
実施例８
実施例７で作製した変色体と、プリズム特性を有するレンズを備えた立体視メガネ（マイクロプリズム回折格子状メガネ）と、水付着手段として水を内部に収容可能な塗布具とを組み合わせて変色体セットを得た。
前記立体視メガネを装着し、塗布具を用いて変色体に部分的に水を付着させると、水が付着した箇所の多孔質層が吸液により透明化して緑色と赤色の格子模様が視認され、多孔質層が非吸液状態の箇所の黄色と吸液状態の箇所の緑色と赤色の三色を同時に視覚することができ、立体的な像として視認することができた。
前記吸液状態の多孔質層は水が蒸発すると再び白色となり、立体的な像は消失した。
再び塗布具を用いて水を適用することにより立体的な像を視認することができ、前記様相変化は繰り返し行うことができた。
【００３３】
実施例９（図５参照）
支持体３として、目付量１１０ｇ／ｍ２の白色Ｔ／Ｃ（６５／３５）ブロード生地上に、緑色顔料１部、アクリルエマルジョンを主成分とするバインダー樹脂８０部を混合したスクリーン印刷インキを用いて、１８０メッシュのスクリーン版にてベタ印刷して着色層４を設けた。
次いで、前記着色層上に、湿式法珪酸〔商品名：ニップシールＥ−２００、日本シリカ工業（株）製、平均粒子径：３．０μｍ〕１５部、黄色顔料４部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、イソシアネート系架橋剤３部を混合してなる印刷インキを用いて、１００メッシュのスクリーン版にて全面ベタ印刷して多孔質層５を形成した。
次いで、前記多孔質層上に、ピンク色顔料２．０部、アクリルエマルジョンを主成分とするバインダー樹脂８０部を混合したスクリーン印刷インキを用いて、１８０メッシュのスクリーン版にてピンク色の線画からなる波柄を印刷して図柄６を設けて変色体２を得た。
【００３４】
前記変色体は、常態（非吸液状態）では多孔質層の黄色地にピンク色の波柄が視認されるが、多孔質層に水を付着させると、黄色の多孔質層が水の吸液により透明化して着色層の緑色との混色となった黄緑色に変色するため、黄緑色地にピンク色の波柄が視認される。前記水が付着した状態では、黄緑色地にピンク色の波柄が視認されていたが、水が蒸発すると再び多孔質層が黄色となり元の状態に戻る。
【００３５】
前記変色体と、プリズム特性を有するレンズを備えた立体視メガネ（マイクロプリズム回折格子状メガネ）を組み合わせて変色体セットを得た。
前記立体視メガネを装着し、変色体に部分的に水を付着させると、水が付着した箇所の多孔質層が吸液により透明化して着色層の緑色との混色となった黄緑色に変色し、多孔質層が非吸液状態の箇所の黄色と吸液状態の箇所の黄緑色とピンク色の波柄の三色を同時に視覚することができ、立体的な像として視認することができた。
前記多孔質層は水が蒸発すると再び黄色となり、立体的な像は消失した。
再び水を適用することにより立体的な像を視認することができ、前記様相変化は繰り返し行うことができた。
【００３６】
実施例１０
実施例９で作製した変色体と、プリズム特性を有するレンズを備えた立体視メガネ（マイクロプリズム回折格子状メガネ）と、水付着手段として水を内部に収容可能な塗布具とを組み合わせて変色体セットを得た。
前記立体視メガネを装着し、塗布具を用いて変色体に部分的に水を付着させると、水が付着した箇所の多孔質層が吸液により透明化して黄緑色が視認され、多孔質層が非吸液状態の箇所の黄色と吸液状態の箇所の黄緑色とピンク色の波柄の三色を同時に視覚することができ、立体的な像として視認することができた。
前記吸液状態の多孔質層は水が蒸発すると再び黄色となり、立体的な像は消失した。
再び塗布具を用いて水を適用することにより立体的な像を視認することができ、前記様相変化は繰り返し行うことができた。
【００３７】
実施例１１（図６参照）
支持体３として、目付量１１０ｇ／ｍ２の白色Ｔ／Ｃ（６５／３５）ブロード生地上に、青色顔料２部、アクリルエマルジョンを主成分とするバインダー樹脂８０部を混合したスクリーン印刷インキを用いて、１８０メッシュのスクリーン版にて全面ベタに印刷して着色層４を設けた。
次いで、前記着色層上に、湿式法珪酸〔商品名：ニップシールＥ−２００、日本シリカ工業（株）製、平均粒子径：３．０μｍ〕１５部、黄色顔料４部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、イソシアネート系架橋剤３部を混合してなる印刷インキと、湿式法珪酸〔商品名：ニップシールＥ−２００、日本シリカ工業（株）製、平均粒子径：３．０μｍ〕１５部、ピンク顔料４部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、イソシアネート系架橋剤３部を混合してなる印刷インキを用いて、１００メッシュのスクリーン版にて格子模様を印刷して多孔質層５を形成して変色体を得た。
【００３８】
前記変色体は、常態（非吸液状態）ではピンク色と黄色の格子模様からなる多孔質層が視認されるが、多孔質層に水を付着させると、ピンク色と黄色の多孔質層が水の吸液により透明化して着色層の青色との混色となった紫色と緑色の格子模様が視認される。
前記水が付着した状態では、紫色と緑色の格子模様が視認されていたが、水が蒸発すると再び多孔質層がピンク色と黄色となり元の状態に戻る。
【００３９】
前記変色体と、プリズム特性を有するレンズを備えた立体視メガネ（マイクロプリズム回折格子状メガネ）を組み合わせて変色体セットを得た。
前記立体視メガネを装着し、変色体に部分的に水を付着させると、水が付着した箇所の多孔質層が水の吸液により透明化して紫色と緑色の格子模様が視認され、多孔質層が非吸液状態の箇所のピンク色と黄色及び吸液状態の箇所の紫色と緑色の四色を同時に視覚することができ、立体的な像として視認することができた。
前記多孔質層は水が蒸発すると再びピンク色と黄色となり、立体的な像は消失した。
再び水を適用することにより立体的な像を視認することができ、前記様相変化は繰り返し行うことができた。
【００４０】
実施例１２
実施例１１で作製した変色体と、プリズム特性を有するレンズを備えた立体視メガネ（マイクロプリズム回折格子状メガネ）と、水付着手段として水を内部に収容可能な塗布具とを組み合わせて変色体セットを得た。
前記立体視メガネを装着し、塗布具を用いて変色体に部分的に水を付着させると、水が付着した箇所の多孔質層が吸液により透明化して紫色と緑色が視認され、多孔質層が非吸液状態の箇所のピンク色と黄色及び吸液状態の箇所の紫色と緑色の四色を同時に視覚することができ、立体的な像として視認することができた。
前記吸液状態の多孔質層は水が蒸発すると再びピンク色と黄色になり、立体的な像は消失した。
再び塗布具を用いて水を適用することにより立体的な像を視認することができ、前記様相変化は繰り返し行うことができた。
【００４１】
実施例１３（図７参照）
支持体３として、目付量１１０ｇ／ｍ２の白色Ｔ／Ｃ（６５／３５）ブロード生地上に、青色顔料１０部、アクリルエマルジョンを主成分とするバインダー樹脂８０部を混合したスクリーン印刷インキと、赤色顔料１０部、アクリルエマルジョンを主成分とするバインダー樹脂８０部を混合したスクリーン印刷インキを用いて、１８０メッシュのスクリーン版にて格子模様を印刷して着色層４を設けた。
次いで、前記着色層上に、湿式法珪酸〔商品名：ニップシールＥ−２００、日本シリカ工業（株）製、平均粒子径：３．０μｍ〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、イソシアネート系架橋剤３部を混合してなる印刷インキを用いて、１００メッシュのスクリーン版にて全面ベタ印刷して多孔質層５を形成した。
次いで、前記多孔質層上に、黄色顔料４．０部、アクリルエマルジョンを主成分とするバインダー樹脂８０部を混合したスクリーン印刷インキを用いて、１８０メッシュのスクリーン版にて黄色の線画からなるハート柄を印刷して図柄６を設けて変色体２を得た。
【００４２】
前記変色体は、常態（非吸液状態）では白色の多孔質層上に黄色のハート柄が視認されるが、多孔質層に水を付着させると、白色の多孔質層が水の吸液により透明化して着色層の青色と赤色の格子模様と黄色の線画からなるハート柄が視認される。
前記水が付着した状態では、青色と赤色の格子模様と黄色の線画からなるハート柄が視認されていたが、水が蒸発すると再び多孔質層が白色となり元の状態に戻る。
【００４３】
前記変色体と、プリズム特性を有するレンズを備えた立体視メガネ（マイクロプリズム回折格子状メガネ）を組み合わせて変色体セットを得た。
前記立体視メガネを装着し、変色体に部分的に水を付着させると、水が付着した箇所の多孔質層が吸液により透明化して着色層の青色と赤色の格子模様が視認され、多孔質層が非吸液状態の白色と吸液状態の青色と赤色及び黄色のハート柄の四色を同時に視覚することができ、立体的な像として視認することができた。
前記多孔質層は水が蒸発すると再び白色となり、立体的な像は消失した。
再び水を適用することにより立体的な像を視認することができ、前記様相変化は繰り返し行うことができた。
【００４４】
実施例１４
実施例１３で作製した変色体と、プリズム特性を有するレンズを備えた立体視メガネ（マイクロプリズム回折格子状メガネ）と、水付着手段として水を内部に収容可能な塗布具とを組み合わせて変色体セットを得た。
前記立体視メガネを装着し、塗布具を用いて変色体に部分的に水を付着させると、水が付着した箇所の多孔質層が吸液により透明化して青色と赤色が視認され、多孔質層が非吸液状態の箇所の白色と吸液状態の箇所の青色と赤色と黄色のハート柄の四色を同時に視覚することができ、立体的な像として視認することができた。
前記吸液状態の多孔質層は水が蒸発すると再び白色になり、立体的な像は消失した。
再び塗布具を用いて水を適用することにより立体的な像を視認することができ、前記様相変化は繰り返し行うことができた。
【符号の説明】
【００４５】
１  変色体セット
２  変色体
３  支持体
４  着色層
５  多孔質層
６  図柄
７  立体視メガネ
【図１】
2015006295.tif 000003
【図２】
2015006295.tif 000004
【図３】
2015006295.tif 000005
【図４】
2015006295.tif 000006
【図５】
2015006295.tif 000007
【図６】
2015006295.tif 000008
【図７】
2015006295.tif 000009